ДВУХЖИДКОСТНОЙ РЕАКТОР - ВАРИАНТ С ЖИДКИМ МЕТАЛЛИЧЕСКИМ ДЕЛЯЩИМСЯ МАТЕРИАЛОМ (DFR/m)

1. Двухжидкостной реактор (DFR), характеризующийся тем, что он имеет жидкое топливо в жидкостном топливопроводе, которое содержит жидкие смеси металлов с преобладающим содержанием актиноидов в виде смеси жидких металлических делящихся материалов.
2. Реактор по п. 1, характеризующийся тем, что доля актиноидов составляет по меньшей мере 69 ат.% и более.
3. Реактор по п. 1 или 2, характеризующийся тем, что дополнительные, не являющиеся актиноидами металлы выбраны из хрома (Cr), марганца (Mn) и/или железа (Fe).
4. Реактор по любому из пп. 1-3, характеризующийся тем, что смесь жидких металлических делящихся материалов в качестве свежего запаса в активной зоне реактора состоит из бинарных эвтектик урана/хрома или урана/марганца, предпочтительно, в молярном соотношении 4:1, и/или тория/железа, предпочтительно, в соотношении 7:3.
5. Реактор по п. 4, характеризующийся тем, что смесь жидких металлических делящихся материалов изначально состоит из бинарной эвтектикой урана/хрома в соотношении [79, 81] ат.% U, [19, 21] ат.% Cr, урана/марганца в соотношении [79, 81] ат.% U, [19, 21] ат.% Mn и/или тория/железа в соотношении [69, 71] ат.% Th, [29, 31] ат.% Fe, предпочтительно, [7, 12] ат.% U-235, [67, 74] ат.% U-238, [19, 21] ат.% {Cr или Mn}, при этом при соответствующем пропорциональном уменьшении упомянутых долей с сохранением их соотношения может присутствовать до 3 (трех) ат.% продуктов деления, а общее процентное содержание всегда составляет 100%.
6. Реактор по любому из пп. 1-3, характеризующийся тем, что смесь жидких металлических делящихся материалов в качестве свежего запаса в активной зоне реактора представляет собой тройную смесь плутония/урана/хрома или плутония/урана/марганца, предпочтительно, тройную смесь, состоящую из [7, 12] ат.% Pu-239, [67, 74] ат.% U-238, [19, 21] ат.% {Cr или Mn}, при этом при соответствующем пропорциональном уменьшении упомянутых долей с сохранением их соотношения может присутствовать до 3 (трех) ат.% продуктов деления, а общее процентное содержание всегда составляет 100%.
7. Реактор по любому из пп. 1-3, характеризующийся тем, что смесь жидких металлических делящихся материалов в качестве свежего запаса в активной зоне реактора представляет собой четвертичную смесь урана/тория/железа/хрома или урана/тория/железа/марганца, предпочтительно, четвертичную смесь, состоящую из [7, 12] ат.% U-233, [1, 4] ат.% {Cr или Mn}, [59, 64] ат.% Th-232 и [25, 29] ат.% Fe, при этом, при соответствующем пропорциональном уменьшении упомянутых долей с сохранением их соотношения может присутствовать до 3 (трех) ат.% продуктов деления, а общее процентное содержание всегда составляет 100%.
8. Реактор по любому из пп. 1-3, характеризующийся тем, что смесь жидких металлических делящихся материалов в качестве свежего запаса в активной зоне реактора представляет собой четвертичную смесь плутония/тория/железа/хрома или плутония/тория/железа/марганца, предпочтительно, четвертичную смесь, состоящую из [7, 12]ат.% Pu, [1, 4] ат.% {Cr или Mn}, [59, 64] ат. % Th-232 и [25, 29] ат.% Fe, при этом при соответствующем пропорциональном уменьшении упомянутых долей с сохранением их соотношения может присутствовать до 3 (трех) ат. % продуктов деления, а общее процентное содержание всегда составляет 100%.
9. Реактор по любому из пп. 1-3, характеризующийся тем, что смесь жидких металлических делящихся материалов в качестве свежего запаса в активной зоне реактора представляет собой пятеричную смесь урана/плутония/тория/железа/хрома или урана/плутония/тория/железа/марганца, предпочтительно, пятеричную смесь, состоящую из U/Pu/Th/Fe/{Cr или Mn} с верхней границей 20 ат.% {Cr или Mn} и 30 ат.% Fe и переменными долями U и Pu и Th с граничными условиями {Cr или Mn}=1/4(U и Pu) и Fe=3/7 Th, при этом при соответствующем пропорциональном уменьшении упомянутых долей с сохранением их соотношения может присутствовать до 3 (трех) ат.% продуктов деления, а процентное содержание процентов всегда составляет 100%.
10. Реактор по любому из пп. 1-4, характеризующийся тем, что смесь жидких металлических делящихся материалов в качестве свежего запаса в активной зоне реактора представляет собой бинарную эвтектику, состоящую из [7, 12] ат.% U-235, [67, 74] ат.% U-238, [19, 21] ат.% {Cr или Mn}, при этом общее процентное содержание всегда в сумме составляет 100%, и при этом образуется пятеричная смесь, состоящая из U/Pu/Th/Fe/{Cr или Mn}в качестве рециркулируемого запаса, при необходимости, с длительным переходным состоянием к четвертичной смеси, состоящей из [7, 12] ат.% U-233, [1, 4] ат.% {Cr или Mn}, [59, 64] ат.% Th и [25, 29] ат.% Fe, при этом, при соответствующем пропорциональном уменьшении упомянутых долей с сохранением их соотношения может присутствовать до 3 (трех) ат.% продуктов деления, а общее процентное содержание всегда составляет 100%.